(57)【要約】【課題】歯科鋳造用リングの内面にクッション材として内張りするのに好適な歯科鋳造用リングライナーを提供すること。【解決手段】歯科鋳造用リングの内面にクッション材として内張りするための歯科鋳造用リングライナーであって、カルシア・マグネシア・シリケート・アルミナ質の生体溶解性ロックウールを用いて抄造されたシートであること。【選択図】図１
0003170437.tif 000002
【実用新案登録請求の範囲】
【請求項１】
歯科鋳造用リングの内面にクッション材として内張りするための歯科鋳造用リングライナーであって、
カルシア・マグネシア・シリケート・アルミナ質の生体溶解性ロックウールを用いて抄造されたシートであることを特徴とする歯科鋳造用リングライナー。
【考案の詳細な説明】
【技術分野】
【０００１】
この考案は、歯科鋳造用リングの内面にクッション材として内張りするのに好適な歯科鋳造用リングライナーに関するものである。
【背景技術】
【０００２】
歯科用の鋳型を製造する方法が下記の特許文献１に記載されている。この方法によれば、ゴム製円錐台の中央凸部にスプルー線を介してワックスパタンを固定し、上記ゴム製円錐台の外周円筒部内面に円筒形の鋳造リングを嵌合する。この鋳造リングの内面にはクッションシートが内張りされており、このクッションシートの内側に泥状の埋没材を充填して上記ワックスパタンを埋没させ、この埋没材が固化した後、上記のゴム製円錐台とスプルー線を除去して湯口と湯道を形成し、更にワックスパタンを焼却してキャビティを形成し、鋳造リングを外して鋳型とする。
【０００３】
上記のクッションシートは、リングライナーまたはキャスティングライナーとも呼ばれているが、泥状の埋没材を充填した後に生じる埋没材の固化膨脹およびワックスパタンの焼却時に生じる埋没材の加熱膨脹を吸収するために使用するものであり、耐熱性を必要とするため、従来はアスベストからなる厚さ０．５〜２．０ｍｍの紙もしくは抄造シート状シートが使用されていたが、このアスベストは発がん性の問題があるため、セラミックファイバーやロックウールを使用するようになった。例えば、下記の特許文献２には、ロックウールとガラス繊維と無機粉末とを主成分とし、無機バインダーと有機バインダーで結着してシートに成形した歯科鋳造用ライニング材が開示されている。
【先行技術文献】
【特許文献】
【０００４】
【特許文献１】実公平７−１１３６号公報
【特許文献２】特公平７−３４８０９号公報
【非特許文献】
【０００５】
【非特許文献１】繊維学会誌（２００８年発行、「繊維と工業」、Ｖｏｌ．６４，Ｎｏ．１０、第３２８頁〜３３２頁）
【考案の概要】
【考案が解決しようとする課題】
【０００６】
しかしながら、非特許文献１にも示されている通り、欧州連合の発がん性分類によれば、カテゴリー１の石綿が「発がん性あり」に、カテゴリー２のセラミックファイバーが「確率的に発がん性あり」に、カテゴリー３のロックウール・グラスウールが「発がん性の可能性あり」にそれぞれ分類されているので、上記特許文献２に記載のライニング材も、ヒトに対する発がん性を解消するものではなかった。
【０００７】
すなわち、本考案の目的とするところは、歯科用鋳造リングの内面に内張りしてクッションシートとして用いた際、埋没材の固化膨脹および加熱膨脹を吸収することができ、しかも発がん性がなく、歯科用鋳造リングに内張りするのに好適な歯科鋳造用リングライナーを提供するものである。
【課題を解決するための手段】
【０００８】
以上の課題を解決するために、本考案の採った手段は、後述する最良形態の説明中で使用する符号を付して説明すると、
「歯科鋳造用リングの内面にクッション材として内張りするための歯科鋳造用リングライナー１０であって、
カルシア・マグネシア・シリケート・アルミナ質の生体溶解性ロックウールを用いて抄造されたシートであることを特徴とする歯科鋳造用リングライナー１０」
である。
【０００９】
また、この歯科鋳造用リングライナー１０の抄造シートについては、後述する実施例でも示すように、その全量に対して、３０〜５０％のシリカ、２０〜３０％のアルミナ、１０〜２０％のカルシア、５〜１０％のマグネシア、及び残部からなるものである。
【００１０】
この考案に係る歯科鋳造用リングライナー１０は、生体溶解性ロックウールを用いて抄造されたシートからなり、歯科鋳造用リングの内面にクッション材として内張りするための歯科鋳造用リングライナー１０において、上記の生体溶解性ロックウールがカルシア・マグネシア・シリケート・アルミナ質であることを特徴とする。すなわち、歯科鋳造用リングライナー１０を製造するための材料として、従来のアスベストやセラミックファイバーに代えて、前記欧州連合の発がん性分類でカテゴリー０の「発がん性なし」に分類されることになった生体溶解性ロックウールを用いるものである。
【００１１】
上記耐熱性のロックウールとしては、カルシア・マグネシア・シリケート・アルミナ質の生体溶解性ロックウールが例示される。このカルシア・マグネシア・シリケート・アルミナ質の生体溶解性ロックウールは、カルシア、マグネシア、シリカ及びアルミナの混合物を溶融し、遠心力で繊維化して製造され、高温用断熱繊維として知られており、特に、３０〜５０％のシリカ、１５〜３０％のアルミナ、１０〜２０％のカルシア、５〜１０％のマグネシア、及び残部の組成からなるロックウール（例えば、ロックウールインターナショナル社製、商品名「Ｒｏｃｋｓｅａｌ  ＲＳ４７０−Ｒｏｘｕｌ  １０００（登録商標）」）が好ましい。
【００１２】
上記のカルシア・マグネシア・シリケート・アルミナ質の生体溶解性ロックウールからなる抄造シートは、上記生体溶解性ロックウールのみからなり、上記生体溶解性ロックウール相互の接触部がラテックス等で接着された、所謂抄造法（または紙すき法）で製造された湿式抄造シートでよい。
【００１３】
上記のカルシア・マグネシア・シリケート・アルミナ質の生体溶解性ロックウールからなる抄造シートは、吸水性を備えているため、埋没材の充填時に埋没材の水を吸収し、この水が固化後の埋没材に戻って埋没材が膨脹する。この埋没材の吸水膨脹は、鋳造金属の種類、鋳造品の形状または埋没材の種類によっては、鋳造の障害になることがあるので、これを防ぐため、上記の抄造シートに対して撥水性樹脂で撥水処理を施すことができる。この撥水処理は、抄造シートに対して噴霧によって行なうことができるが、湿式抄造シートの場合は、ラテックス系バインダーに撥水性樹脂からなる撥水剤を添加して行なうこともできる。上記撥水性樹脂の噴霧量または添加量は、抄造シートの全量に対して０．１〜３．０％が好ましく、０．１％未満では効果がなく、反対に３．０％を超えると、コスト高になって意味がない。
【考案の効果】
【００１４】
この考案に係る歯科鋳造用リングライナー１０は、耐熱性の生体溶解性ロックウールからなる抄造シートであり、耐熱性を備え、かつクッション性を備えているので、歯科用鋳造リングの内面に内張りしてクッションシートとして用いた際、埋没材の固化膨脹および加熱膨脹を吸収することができ、しかも生体溶解性であるから発がん性がなく、歯科用鋳造リングに内張りするのに好適である。特に、上記生体溶解性ロックウールは、カルシア・マグネシア・シリケート・アルミナ質の生体溶解性のものであるから、入手が容易であり、かつ安全に利用することができる。
【００１５】
また、この考案に係る歯科鋳造用リングライナー１０は、カルシア・マグネシア・シリケート・アルミナ質の生体溶解性ロックウールが主体であり、撥水性樹脂で撥水処理を行なったものであるから、埋没材の吸水膨脹を軽減することができる。
【図面の簡単な説明】
【００１６】
【図１】本考案に係る歯科鋳造用リングライナー１０の斜視図である。
【考案を実施するための形態】
【００１７】
図１には、本考案の実施形態に係る歯科鋳造用リングライナー１０が斜視図で示してあり、３０〜５０％のシリカ、１５〜３０％のアルミナ、１０〜２０％のカルシア、５〜１０％のマグネシア、及び残部からなるカルシア・マグネシア・シリケート・アルミナ質の生体溶解性ロックウール（ロックウールインターナショナル社製、商品名「Ｒｏｃｋｓｅａｌ  ＲＳ４７０−Ｒｏｘｕｌ  １０００（登録商標）」）を用いて製造した厚さ０．２〜２．０ｍｍの抄造シートである。
【００１８】
このロックウールインターナショナル社製の、商品名「Ｒｏｃｋｓｅａｌ  ＲＳ４７０−Ｒｏｘｕｌ  １０００（登録商標）」であるロックウールは、以下の表１の左欄（生体溶解性型）に示す成分と成分比率を有するものであり、表１の右欄（非生体溶解性型）に示すロックウールインターナショナル社製の従来品とは少し異なった成分比率を有しているものである。
【００１９】
【表１】
0003170437.tif 000003
【００２０】
この生体溶解性型のロックウールと、非生体溶解性型ロックウールとを比較したテストを行ったところ、動物（ラット）による短期吸入生体溶解テストにおいて、長さ２０μｍ超の繊維の半減期について、上記生体溶解性ロックウールと従来のロックウールを比較した結果、上記生体溶解性ロックウールの半減期は６日間、従来のロックウールは６７日間であった。また、動物（ラット）による腹膜ないへの食節注入テスト（２年間）において、従来のロックウールでは、５７匹中、３２匹に中皮腫が確認されたが、上記生体溶解性ロックウールでは、１匹も中皮腫が確認されなかった。
【００２１】
上記の歯科鋳造用リングライナー１０は、上記カルシア・マグネシア・シリケート・アルミナ質の生体溶解性ロックウールとラテックス系バインダーとかなる抄造シートとすることができる。この場合、歯科鋳造用リングライナー１０は、その全量に対し８５〜９８％の生体溶解性ロックウールと、２〜１５％のラテックス系バインダーとで構成され、生体溶解性ロックウールはラテックス系バインダーで被覆され、生体溶解性ロックウール相互の接触部がラテックス系バインダーの接着により接合される。なお、前記の撥水加工は、前記の噴霧でも可能であるが、ラテックス系バインダーを用いて抄造する際、抄造シート全量に対して０．１〜３．０％の撥水性樹脂を添加配合して行なうこともできる。
【００２２】
上記の抄造シートからなる歯科鋳造用リングライナー１０を、それぞれ常法にしたがって、円筒形の鋳造リングの内面に内張りし、ゴム製円錐台上に、その外周円筒部内面に嵌合することによって立設した。上記ゴム製円錐台の中央凸部には、あらかじめワックススプルー線を介してワックスパタンを固定した。そして、上記リングライナー１０の内側に石こう系埋没材を充填し、この埋没材の固化後に上記のゴム製円錐台を除去し、更にワックススプルー線、ワックスパタンを温度７００℃で焼却して鋳型とし、この鋳型を用いて金銀パラジューム合金を温度１１５０℃で溶解し鋳造したところ、何ら支障がなかった。
【符号の説明】
【００２３】
１０    歯科鋳造用リングライナー
【図１】
0003170437.tif 000004